(57)【要約】［課題］平滑性の低い被転写体及び平滑性の高い被転写体のいずれに対しても良好な画像を形成できる熱転写シートの提供。［解決手段］本発明の熱転写シートは、基材と、剥離層、着色層及び接着層を備える転写層と、を備え、剥離層が、数平均分子量８０００以上２３０００以下のポリエチレングリコールを含み、着色層が、ポリエステル及び塩化ビニル−酢酸ビニル共重合体の少なくとも一方と、着色材とを含むことを特徴とする。
2020026467.tif 000002
【特許請求の範囲】
【請求項１】
基材と、剥離層、着色層及び接着層を備える転写層と、を備え、
前記剥離層が、数平均分子量８０００以上２３０００以下のポリエチレングリコールを含み、
前記着色層が、ポリエステル及び塩化ビニル−酢酸ビニル共重合体の少なくとも一方と、着色材とを含む、
熱転写シート。
【請求項２】
前記着色層が、Ｍｎが１５０００以上の第１のポリエステル及びＭｎが５０００以下の第２のポリエステルを含む、請求項１に記載の熱転写シート。
【請求項３】
前記着色層が、Ｍｎが２００００以下の塩化ビニル−酢酸ビニル共重合体を含む、請求項１又は２に記載の熱転写シート。
【請求項４】
前記着色層における樹脂材料の含有量が、５５質量％以上８５質量％以下である、請求項１〜３のいずれか一項に記載の熱転写シート。
【請求項５】
前記着色層における前記第１のポリエステルの含有量が、２０質量％以上４０質量％以下である、請求項２〜４のいずれか一項に記載の熱転写シート。
【請求項６】
前記着色層における前記第２のポリエステルの含有量が、２０質量％以上４５質量％以下である、請求項２〜５のいずれか一項に記載の熱転写シート。
【請求項７】
前記着色層における、前記第１のポリエステルの含有量と、前記第２のポリエステルの含有量との比（前記第１のポリエステルの含有量／前記第２のポリエステルの含有量）が、質量基準で、４５／５５以上８０／２０以下である、請求項２〜６のいずれか一項に記載の熱転写シート。
【請求項８】
前記ポリエチレングリコールの融点が、５５℃以上６５℃以下である、請求項１〜７のいずれか一項に記載の熱転写シート。
【請求項９】
前記接着層が、ポリエステル及び塩素化ポリオレフィンの少なくとも一方を含む、請求項１〜８のいずれか一項に記載の熱転写シート。
【発明の詳細な説明】
【技術分野】
【０００１】
本発明は、熱転写シートに関する。
【背景技術】
【０００２】
従来、基材と、着色材を含有する着色層を備える転写層と、を備える熱転写シートに対して、サーマルヘッド等を用いてエネルギーを印加し、紙やプラスチックシート等の被転写体上に、転写層を転写し、画像形成を行うことにより、印画物を作製する、熱溶融転写方式が知られている。
熱溶融転写方式により形成される画像は、高濃度で鮮鋭性に優れているため、該方式は、文字、線画等の２値画像の記録に適している。また、熱溶融転写方式によれば、宛名、顧客情報、ナンバリング、バーコード等の可変情報を、コンピューター及び熱転写プリンターを用いて、被転写体に記録できる。【０００３】
ところで、平滑性の低い被転写体上に、上記方法により画像を形成した場合、被転写体表面の凹部分と、転写層との間に空隙（ボイド）が生じてしまい、印画物の品位を著しく損なうという問題があった。【０００４】
上記問題を解決すべく、特許文献１においては、熱転写シートが備える、基材と、着色層との間に、ポリエチレングリコールを含む中間層を設けることが提案されている。
【先行技術文献】
【特許文献】
【０００５】
【特許文献１】特開平６１−２３５１８９号公報
【発明の概要】
【発明が解決しようとする課題】
【０００６】
今般、本発明者らは、特許文献１において開示される熱転写シートを用いて平滑性の高い被転写体上に画像を形成しようとした場合、画像の種類、例えば、Ｌａｄｄｅｒバーコード画像のような、印字方向に対しバーコードが垂直に存在する画像（図３参照）を形成しようとした場合には、転写層のツブレが生じてしまい、得られる印画物の品位を損なってしまうとの知見を得た。【０００７】
本発明は、上記問題に鑑みてなされたものであり、その解決しようとする課題は、平滑性の低い被転写体及び平滑性の高い被転写体のいずれに対しても良好な画像を形成できる（以下、場合により、画像形成性という。）熱転写シートを提供することである。
【課題を解決するための手段】
【０００８】
本発明の熱転写シートは、基材と、剥離層、着色層及び接着層を備える転写層と、を備え、
剥離層が、数平均分子量８０００以上２３０００以下のポリエチレングリコールを含み、
着色層が、ポリエステル及び塩化ビニル−酢酸ビニル共重合体の少なくとも一方と、着色材とを含むことを特徴とする。【０００９】
一実施形態において、着色層は、Ｍｎが１５０００以上の第１のポリエステル及びＭｎが５０００以下の第２のポリエステルを含む。【００１０】
一実施形態において、着色層は、Ｍｎが２００００以下の塩化ビニル−酢酸ビニル共重合体を含む。【００１１】
一実施形態において、着色層における樹脂材料の含有量は、５５質量％以上８５質量％以下である。【００１２】
一実施形態において、着色層における第１のポリエステルの含有量は、２０質量％以上４０質量％以下である。【００１３】
一実施形態において、着色層における第２のポリエステルの含有量は、２０質量％以上４５質量％以下である。【００１４】
一実施形態において、着色層における、第１のポリエステルの含有量と、第２のポリエステルの含有量との比（第１のポリエステルの含有量／第２のポリエステルの含有量）は、質量基準で、４５／５５以上８０／２０以下である。【００１５】
一実施形態において、ポリエチレングリコールの融点は、５５℃以上６５℃以下である。【００１６】
一実施形態において、接着層は、ポリエステル及びポリオレフィンの塩素化樹脂の少なくとも一方を含む。
【発明の効果】
【００１７】
本発明によれば、平滑性の低い被転写体及び平滑性の高い被転写体のいずれに対しても良好な画像を形成できる熱転写シートを提供することができる。
【図面の簡単な説明】
【００１８】
【図１】本発明の熱転写シートの一実施形態を示す概略断面図である。
【図２】本発明の熱転写シートの一実施形態を示す概略断面図である。
【図３】実施例において形成したＬａｄｄｅｒバーコード画像を示す図である。
【図４】実施例において形成したｐｉｃｋｅｔバーコード画像を示す図である。
【発明を実施するための形態】
【００１９】
（熱転写シート）
本発明による熱転写シート１０は、図１に示すように、基材１１と、剥離層１２、着色層１３及び接着層１４を備える転写層１５とを備える。
また、一実施形態において、図２に示すように、熱転写シート１０は、基材１１の転写層１５が設けられた面とは反対の面に背面層１６を備える。
さらに、一実施形態において、本発明の熱転写シート１０は、基材上に離型層やプライマー層をさらに備えていてもよい（図示せず）。
以下、本発明による熱転写シートが備える各層について説明する。
【００２０】
（基材）
基材は、熱転写時に加えられる熱エネルギーに耐え得る耐熱性を有し、基材上に設けられる転写層等を支持できる機械的強度や耐溶剤性を有するものであれば、特に制限なく使用できる。
【００２１】
基材として、例えば、ポリエチレンテレフタレート（ＰＥＴ）、ポリブチレンテレフタレート（ＰＢＴ）、ポリエチレンナフタレート（ＰＥＮ）、１，４−ポリシクロヘキシレンジメチレンテレフタレート、テレフタル酸−シクロヘキサンジメタノール−エチレングリコール共重合体等のポリエステル、ナイロン６及びナイロン６，６等のポリアミド、ポリエチレン（ＰＥ）、ポリプロピレン（ＰＰ）及びポリメチルペンテン等のポリオレフィン、ポリ塩化ビニル、ポリビニルアルコール（ＰＶＡ）、ポリ酢酸ビニル、塩化ビニル−酢酸ビニル共重合体、ポリビニルブチラール及びポリビニルピロリドン（ＰＶＰ）等のビニル樹脂、ポリアクリレート、ポリメタアクリレート及びポリメチルメタアクリレート等の（メタ）アクリル樹脂、ポリイミド及びポリエーテルイミド等のイミド樹脂、セロファン、セルロースアセテート、ニトロセルロース、セルロースアセテートプロピオネート（ＣＡＰ）及びセルロースアセテートブチレート（ＣＡＢ）等のセルロース樹脂、ポリスチレン（ＰＳ）等のスチレン樹脂、ポリカーボネート、並びにアイオノマー樹脂等から構成されるフィルム（以下、単に「樹脂フィルム」という。）を使用できる。
上記した樹脂の中でも、耐熱性及び機械的強度という観点から、ＰＥＴ及びＰＥＮ等のポリエステルが好ましく、ＰＥＴが特に好ましい。
なお、本発明において、「（メタ）アクリル」とは「アクリル」と「メタアクリル」の両方を包含する。また、「（メタ）アクリレート」とは「アクリレート」と「メタアクリレート」の両方を包含する。
【００２２】
また、上記した樹脂フィルムの積層体を基材として使用することもできる。樹脂フィルムの積層体は、ドライラミネーション法、ウェットラミネーション法及びエクストリュージョン法等を利用することにより作製できる。
【００２３】
基材が樹脂フィルムである場合、該樹脂フィルムは、延伸フィルムであっても、未延伸フィルムであってもよいが、強度という観点からは、一軸方向又は二軸方向に延伸された延伸フィルムを使用することが好ましい。
【００２４】
基材の厚さは、２μｍ以上２５μｍ以下であることが好ましく、３μｍ以上１０μｍ以下であることがより好ましい。これにより、基材の機械的強度及び熱転写時の熱エネルギーの伝達を良好なものとできる。
【００２５】
（転写層）
本発明の熱転写シートは、転写層を備え、該転写層は、剥離層、着色層及び接着層を備える。
【００２６】
（剥離層）
剥離層は、数平均分子量（Ｍｎ）が、８０００以上２３０００以下のポリエチレングリコール（以下、場合により、単に、ポリエチレングリコールという。）を少なくとも１種含み、これにより、本発明の熱転写シートの平滑性の低い被転写体に対する画像形成性及び平滑性の高い被転写体に対する画像形成性を向上させることができる。
また、該画像形成性という観点からは、ポリエチレングリコールのＭｎは、９０００以上１９０００以下であることが好ましく、１００００以上１７０００以下であることがより好ましく、１００００以上１３０００以下が特に好ましい。
なお、本発明において、Ｍｎは、ＪＩＳ  Ｋ  ７２５２−１（２００８年発行）に準拠して、ゲル浸透クロマトグラフィー（ＧＰＣ）により、ポリスチレン換算にて得られた値である。
【００２７】
ポリエチレングリコールの融点は、５５℃以上６５℃以下であることが好ましく、６０℃以上６５℃以下であることがより好ましい。これにより、平滑性の低い被転写体に対する画像形成性及び平滑性の高い被転写体に対する画像形成性をより向上できる。
なお、本発明において、融点は、ＪＩＳ  Ｋ  ７１２１に準拠して、示唆走査熱量計（ＤＳＣ）により測定することができる。
【００２８】
剥離層におけるポリエチレングリコールの含有量は、４０質量％以上１００質量％以下であることが好ましく、４５質量％以上１００質量％以下であることがより好ましい。これにより、平滑性の低い被転写体に対する画像形成性及び平滑性の高い被転写体に対する画像形成性をより向上できる。
【００２９】
剥離層は、本発明の特性を損なわない範囲において、Ｍｎが８０００以上２３０００以下のポリエチレングリコール以外の樹脂材料を含んでいてもよく、例えば、Ｍｎが８０００未満のポリエチレングリコール、Ｍｎが２３０００超のポリエチレングリコール及びポリプロピレングリコール等のポリオール樹脂、ポリオレフィン、ビニル樹脂、（メタ）アクリル樹脂、イミド樹脂、セルロース樹脂、スチレン樹脂、並びにアイオノマー樹脂等が挙げられる。
【００３０】
剥離層は、本発明の特性を損なわない範囲において、剥離層はワックスを含んでいてもよく、例えば、マイクロクリスタリンワックス、カルナバワックス、パラフィンワックス、フィッシャートロプシュワックス、木ロウ、ミツロウ、鯨ロウ、イボタロウ、羊毛ロウ、セラックワックス、キャンデリラワックス、ペトロラクタム、一部変性ワックス、脂肪酸エステル及び脂肪酸アミド等が挙げられる。
剥離層がワックスを含むことにより、本発明の熱転写シートを用いて作製される印画物の耐擦過性を向上できる。また、上記ポリエチレングリコール等と共に水又は適当な溶媒へ分散又は溶解し、調整した塗工液の経時安定性を向上することができる。
【００３１】
剥離層におけるワックスの含有量は、２０質量％以上６０質量％以下であることが好ましく、３０質量％以上５５質量％以下であることが好ましい。これにより、印画物の耐擦過性をより向上できると共に、上記塗工液の経時安定性をより向上できる。
【００３２】
また、本発明の特性を損なわない範囲において、剥離層は、充填材、可塑材、帯電防止材、紫外線吸収材、無機微粒子、有機微粒子、離型材及び分散材等の添加材を含んでいてもよい。
【００３３】
剥離層の厚さは、０．１μｍ以上１μｍであることが好ましく、０．２μｍ以上、０．６μｍであることがより好ましい。これにより、平滑性の低い被転写体に対する画像形成性及び平滑性の高い被転写体に対する画像形成性をより向上できると共に、転写層の転写性を向上できる。
【００３４】
剥離層は、上記材料を水又は適当な溶媒へ分散又は溶解して、ロールコート法、リバースロールコート法、グラビアコート法、リバースグラビアコート法、バーコート法及びロッドコート法等の公知の手段により、基材等の上に塗布して塗膜を形成させ、これを乾燥させることにより形成できる。
【００３５】
（着色層）
着色層は、ポリエステル及び塩化ビニル−酢酸ビニル共重合体の少なくとも一方と、着色材とを含む。
【００３６】
一実施形態において、着色層は、Ｍｎが１５０００以上の第１のポリエステル及びＭｎが５０００以下の第２のポリエステルを含む。これにより、本発明の熱転写シートの平滑性の高い被転写体に対する画像形成性をより向上できると共に、これを用いて作製される印画物の耐アルコール性をより向上できる。
【００３７】
耐アルコール性という観点からは、第１のポリエステルのＭｎは、１５０００以下４００００以上であることが好ましく、１５０００以上２５０００以下であることがより好ましい。
耐アルコール性という観点からは、第２のポリエステルのＭｎは、２０００以上５０００以下であることが好ましく、３０００以上５０００以下であることがより好ましい。
また、着色層は、第１のポリエステルを２種以上含んでいてもよく、また、第２のポリエステルを２種以上含んでいてもよい。
【００３８】
本発明において、ポリエステルとは、ジカルボン酸化合物とジオール化合物との共重合体を意味する。
ジカルボン酸化合物としては、例えば、マロン酸、コハク酸、グルタル酸、アジピン酸、スベリン酸、セバシン酸、ドデカンジオン酸、エイコサンジオン酸、ピメリン酸、アゼライン酸、メチルマロン酸、エチルマロン酸、アダマンタンジカルボン酸、ノルボルネンジカルボン酸、シクロヘキサンジカルボン酸、デカリンジカルボン酸、テレフタル酸、イソフタル酸、フタル酸、１，４−ナフタレンジカルボン酸、１，５−ナフタレンジカルボン酸、２，６−ナフタレンジカルボン酸、１，８−ナフタレンジカルボン酸、４，４’−ジフェニルジカルボン酸、４，４’−ジフェニルエーテルジカルボン酸、５−ナトリウムスルホイソフタル酸、フェニルエンダンジカルボン酸、アントラセンジカルボン酸、フェナントレンジカルボン酸、９，９’−ビス（４−カルボキシフェニル）フルオレン酸及びこれらのエステル誘導体等が挙げられる。
ジオール化合物としては、例えば、エチレングリコール、１，２−プロパンジオール、１，３−プロパンジオール、ブタンジオール、２−メチル−１，３−プロパンジオール、ヘキサンジオール、ネオペンチルグリコール、シクロヘキサンジメタノール、シクロヘキサンジエタノール、デカヒドロナフタレンジメタノール、デカヒドロナフタレンジエタノール、ノルボルナンジメタノール、ノルボルナンジエタノール、トリシクロデカンジメタノール、トリシクロデカンエタノール、テトラシクロドデカンジメタノール、テトラシクロドデカンジエタノール、デカリンジメタノール、デカリンジエタノール、５−メチロール−５−エチル−２−（１，１−ジメチル−２−ヒドロキシエチル）−１，３−ジオキサン、シクロヘキサンジオール、ビシクロヘキシル−４，４’−ジオール、２，２−ビス（４−ヒドロキシシクロヘキシルプロパン）、２，２−ビス（４−（２−ヒドロキシエトキシ）シクロヘキシル）プロパン、シクロペンタンジオール、３−メチル−１，２−シクロペンタジオール、４−シクロペンテン−１，３−ジオール、アダマンジオール、パラキシレングリコール、ビスフェノールＡ、ビスフェノールＳ，スチレングリコール、トリメチロールプロパン及びペンタエリスリトール等が挙げられる。
【００３９】
本発明の特性を損なわない範囲において、ジカルボン酸化合物とジオール化合物以外の化合物を共重合体成分として含んでいてもよい。ポリエステルにおける該その他の化合物由来の構成単位の割合は、１０質量％以下であることが好ましく、５質量％以下であることがより好ましく、３質量％以下であることがさらに好ましい。
【００４０】
着色層における第１のポリエステルの含有量は、２０質量％以上４０質量％以下であることが好ましく、２５質量％以上３４質量％以下であることがより好ましく、２７質量％以上３１質量％以下であることがさらに好ましい。これにより、本発明の熱転写シートの、平滑性の高い被転写体に対する画像形成性をより向上できると共に、該熱転写シートを用いて作製される印画物の耐アルコール性をより向上できる。
【００４１】
着色層における第２のポリエステルの含有量は、２０質量％以上４５質量％以下であることが好ましく、２５質量％以上３９質量％以下であることがより好ましく、２８質量％以上３２質量％以下であることがさらに好ましい。これにより、本発明の熱転写シートの、平滑性の高い被転写体に対する画像形成性をより向上できると共に、該熱転写シートを用いて作製される印画物の耐アルコール性をより向上できる。
【００４２】
着色層における、第１のポリエステルの含有量と、第２のポリエステルの含有量との比（第１のポリエステルの含有量／第２のポリエステルの含有量）は、質量基準で、４５／５５以上８０／２０以下であることが好ましく、４５／５５以上５５／４５以下であることがより好ましい。これにより、本発明の熱転写シートの、平滑性の高い被転写体に対する画像形成性をより向上できると共に、該熱転写シートを用いて作製される印画物の耐アルコール性をより向上できる。
【００４３】
一実施形態において、着色層は、Ｍｎが２００００以下の塩化ビニル−酢酸ビニル共重合体を含む。これにより、これにより、本発明の熱転写シートの平滑性の高い被転写体に対する画像形成性をより向上できると共に、これを用いて作製される印画物の耐アルコール性をより向上できる。
【００４４】
耐アルコール性という観点からは、塩化ビニル−酢酸ビニル共重合体のＭｎは、８０００以上１８０００以下であることが好ましく、１００００以上１５０００以下であることがより好ましく、１１０００以上１３０００以下が特に好ましい。
【００４５】
本発明において、塩化ビニル−酢酸ビニル共重合体とは、塩化ビニルと、酢酸ビニルとの共重合体を意味する。
また、本発明の特性を損なわない範囲において、塩化ビニル−酢酸ビニル共重合体は、塩化ビニル及び酢酸ビニル以外の化合物を共重合成分として含んでいてもよい。塩化ビニル−酢酸ビニル共重合体における該その他の化合物由来の構成単位の割合は、１０質量％以下であることが好ましく、５質量％以下であることがより好ましく、３質量％以下であることがさらに好ましい。
【００４６】
着色層における塩化ビニル−酢酸ビニル共重合体の含有量は、４０質量％以上８５質量％以下であることが好ましく、５０質量％以上８０質量％以下であることがより好ましく、５５質量％以上７５質量％以下であることがさらに好ましい。これにより、本発明の熱転写シートの、平滑性の高い被転写体に対する画像形成性をより向上できると共に、該熱転写シートを用いて作製される印画物の耐アルコール性をより向上できる。
【００４７】
着色層は、本発明の効果を損なわない範囲おいて、ポリエステル及び塩化ビニル−酢酸ビニル共重合体以外の樹脂材料を含んでいても良く、その含有量は、５質量％以下であることが好ましく、２．５質量％以下であることがより好ましい。
例えば、ポリアミド、ポリオレフィン、ビニル樹脂、（メタ）アクリル樹脂、セルロース樹脂、スチレン樹脂、ポリカーボネート及びアイオノマー樹脂等が挙げられる。
【００４８】
着色層における樹脂材料の含有量は、５５質量％以上８５質量％以下であることが好ましく、５５質量％以上８０質量％以下であることがより好ましく、５５質量％以上６５質量％以下であることがさらに好ましい。これにより、本発明の熱転写シートを用いて作製される印画物の耐アルコール性をより向上できると共に、画像濃度を向上できる。
【００４９】
着色層に含まれる着色材としては、要求される色調等に応じ、カーボンブラック、無機顔料、有機顔料又は染料から適宜選択して使用することができる。例えば、バーコード印字の場合には、特に十分な黒色濃度を有し、光及び熱等により変色、褪色しないものが好ましい。このような着色材としては、例えば、ランプブラック等のカーボンブラック、グラファイト及びニグロシン染料等が挙げられる。また、カラー印字が要求される場合には、他の有彩色の染料又は顔料が用いられる。
【００５０】
着色層における着色材の含有量は、２５質量％以上４５質量％以下であることが好ましく、３０質量％以上４５質量％以下であることがより好ましく、３５質量％以上４５質量％以下が特に好ましい。これにより、本発明の熱転写シートの、平滑性の低い被転写体に対する画像形成性及び平滑性の高い被転写体に対する画像形成性、並びに該熱転写シートを用いて作製される印画物の耐アルコール性を維持しつつ、形成される画像濃度を向上できる。
【００５１】
本発明の特性を損なわない範囲において、着色層は、上記添加材を含んでいてもよい。
【００５２】
着色層の厚さは、０．３μｍ以上１．２μｍ以下であることが好ましく、０．４μｍ以上１μｍ以下であることがより好ましい。これにより、本発明の熱転写シートの、平滑性の低い被転写体に対する画像形成性及び平滑性の高い被転写体に対する画像形成性、並びに該熱転写シートを用いて作製される印画物の耐アルコール性を維持しつつ、転写層の転写性及び形成される画像濃度を向上できる。
【００５３】
着色層は、上記材料を水又は適当な溶媒へ分散又は溶解して、ロールコート法、リバースロールコート法、グラビアコート法、リバースグラビアコート法、バーコート法及びロッドコート法等の公知の手段により、剥離層上に塗布して塗膜を形成させ、これを乾燥させることにより形成できる。
【００５４】
（接着層）
一実施形態において、接着層は、加熱することにより軟化し、密着性を発揮する熱可塑性樹脂を少なくとも１種含む。
熱可塑性樹脂としては、例えば、ポリエステル、ビニル樹脂、（メタ）アクリル樹脂、（メタ）アクリル樹脂、ポリウレタン、セルロース樹脂、ポリアミド、ポリオレフィン、スチレン樹脂及びこれらの塩素化樹脂等が挙げられる。
これらの中でも、耐アルコール性及び被転写体との密着性という観点から、ポリエステル及び上記樹脂材料の塩素化樹脂が好ましく、ポリエステル及び塩素化ポリオレフィンがより好ましく、ポリエステル及び塩素化ポリオレフィンを併用することが特に好ましい。
【００５５】
接着層に含まれる熱可塑性樹脂のＭｎは、２０００以上２５０００以下であることが好ましく、３０００以上２００００以下であることがより好ましい。これにより、耐アルコール性及び被転写体との密着性をより向上できる。
【００５６】
また、熱可塑性樹脂のガラス転移温度（Ｔｇ）は、２０℃以上９０℃以下であることが好ましく、５０℃以上８０℃以下であることがより好ましい。これにより、耐アルコール性、被転写体との密着性及び耐ブロッキング性をより向上できる。
なお、本発明において、Ｔｇは、ＪＩＳ  Ｋ  ７１２１に準拠して、ＤＳＣ（示査走査熱量測定）により求めた値である。
【００５７】
接着層における熱可塑性樹脂の含有量は、５０質量％以上９０質量％以下であることが好ましく、６０質量％以上８５質量％以下であることがより好ましい。これにより、耐アルコール性及び被転写体との密着性をより向上できる。
【００５８】
本発明の特性を損なわない範囲において、接着層は、上記添加材を含むことができる。
【００５９】
接着層の厚さは、０．０５μｍ以上０．５μｍ以下であることが好ましく、０．１μｍ以上０．３μｍ以下であることがより好ましい。これにより、耐アルコール性及び被転写体との密着性をより向上できる。
【００６０】
接着層は、上記材料を水又は適当な溶媒へ分散又は溶解して、ロールコート法、リバースロールコート法、グラビアコート法、リバースグラビアコート法、バーコート法及びロッドコート法等の公知の手段により、着色層等の上に塗布して塗膜を形成させ、これを乾燥させることにより形成できる。
【００６１】
（背面層）
一実施形態において、本発明の熱転写シートは、転写層が設けられていない基材の面に、背面層を備える。これにより、熱転写時の加熱によるスティッキングやシワの発生等を防止できる。
【００６２】
一実施形態において、背面層は、樹脂材料を含み、例えば、セルロース樹脂、スチレン樹脂、ビニル樹脂、ポリエステル、ポリウレタン、シリコーン変性ポリウレタン、フッ素変性ポリウレタン及び（メタ）アクリル樹脂等が挙げられる。
【００６３】
また、一実施形態において、背面層は、イソシアネート化合物等との併用により硬化する２液硬化型の樹脂を樹脂材料として含む。このような樹脂としては、ポリビニルアセトアセトアセタールやポリビニルブチラール等のポリビニルアセタール等が挙げられる。
【００６４】
一実施形態において、背面層は、無機又は有機の粒子を含む。これにより、熱転写時の加熱によるスティッキングやシワの発生等をより防止できる。
【００６５】
無機粒子としては、例えば、タルク及びカオリン等の粘土鉱物、炭酸カルシウム及び炭酸マグネシウム等の炭酸塩、水酸化アルミニウム及び水酸化マグネシウム等の水酸化物、硫酸カルシウム等の硫酸塩、シリカ等の酸化物、グラファイト、硝石、並びに窒化ホウ素等の無機粒子が挙げられる。
有機粒子としては、（メタ）アクリル樹脂、テフロン（登録商標）樹脂、シリコーン樹脂、ラウロイル樹脂、フェノール樹脂、アセタール樹脂、スチレン樹脂及びポリアミド等からなる有機樹脂粒子、又はこれらを架橋材と反応させた架橋樹脂粒子等が挙げられる。
【００６６】
背面層の厚さは、０．１μｍ以上２μｍ以下であることが好ましく、０．１μｍ以上１μｍ以下であることがより好ましい。これにより、熱転写時の熱エネルギーの伝達性を維持しつつ、スティッキングやシワの発生等を防止できる。
【００６７】
背面層は、上記材料を水又は適当な溶媒へ分散又は溶解して、ロールコート法、リバースロールコート法、グラビアコート法、リバースグラビアコート法、バーコート法及びロッドコート法等の公知の手段により、基材上に塗布して塗膜を形成させ、これを乾燥させることにより形成できる。
【００６８】
（離型層）
一実施形態において、本発明の熱転写シートは、基材と、転写層との間に離型層を備える。これにより、熱転写シートの転写性を向上できる。
【００６９】
一実施形態において、離型層は、樹脂材料を含み、例えば、（メタ）アクリル樹脂、ポリウレタン、ポリアミド、ポリエステル、メラミン樹脂、ポリオール樹脂、セルロース樹脂及びシリコーン樹脂等が挙げられる。
【００７０】
また、一実施形態において、離型層は、シリコーンオイル、リン酸エステル系可塑剤、フッ素系化合物、ワックス、金属石鹸、及びフィラー等の離型材を含む。
【００７１】
離型層の厚さは、特に限定されず、例えば、０．２μｍ以上、２μｍ以下とすることができる。
【００７２】
離型層は、上記材料を水又は適当な溶媒へ分散又は溶解して、ロールコート法、リバースロールコート法、グラビアコート法、リバースグラビアコート法、バーコート法及びロッドコート法等の公知の手段により、基材等の上に塗布して塗膜を形成させ、これを乾燥させることにより形成できる。
【００７３】
（プライマー層）
一実施形態において、本発明の熱転写シートは、基材の一方の面又は両面にプライマー層を備える。これにより、基材と隣接する層との密着性を向上させることができる。
【００７４】
一実施形態において、プライマー層は、ポリエステル、ビニル樹脂、ポリウレタン、（メタ）アクリル樹脂、ポリアミド、エーテル樹脂、セルロース樹脂等を含む。
【００７５】
プライマー層の厚さは、特に限定されず、例えば、０．２μｍ以上２μｍ以下とすることができる。
【００７６】
プライマー層は、上記材料を水又は適当な溶媒へ分散又は溶解して、ロールコート法、リバースロールコート法、グラビアコート法、リバースグラビアコート法、バーコート法及びロッドコート法等の公知の手段により、基材上に塗布して塗膜を形成させ、これを乾燥させることにより形成できる。
【実施例】
【００７７】
次に実施例を挙げて、本発明をさらに詳細に説明するが、本発明は、これら実施例に限定されるものではない。【００７８】
実施例１
厚さ４．５μｍの易接着処理済みＰＥＴフィルムの一方の面に、下記組成の剥離層形成用塗工液を塗布、乾燥し、厚さ０．３μｍの剥離層を形成した。
＜剥離層形成用塗工液＞
・ポリエチレングリコール（ＰＥＧ）１                      １０質量部
（三洋化成工業（株）製、ＰＥＧ１００００、Ｍｎ１００００、融点６２℃）
・メチルエチルケトン（ＭＥＫ）                            ５０質量部
・イソプロパノール（ＩＰＡ）                              ５０質量部【００７９】
上記のようにして形成させた剥離層上に、下記組成の着色層形成用塗工液を塗布、乾燥し、厚さ０．７μｍの着色層を形成させた。
＜着色層形成用塗工液＞
・第１のポリエステルＡ                                １２．４質量部
（東洋紡（株）製、バイロン（登録商標）２００、Ｍｎ１７０００）
・第２のポリエステルＡ                                    １１質量部
（東洋紡（株）製、バイロン（登録商標）２２０、Ｍｎ３０００）
・カーボンブラック                                        １６質量部
・トルエン                                              １００質量部
・ＭＥＫ                                                １００質量部【００８０】
上記のようにして形成させた着色層上に、下記組成の接着層形成用塗工液を塗布、乾燥し、厚さ０．２μｍの接着層を形成させた。
＜接着層形成用塗工液＞
・ポリエステル                                              ８質量部
（東洋紡（株）製、バイロン（登録商標）ＧＫ２５０、Ｍｎ１００００、Ｔｇ６０℃）
・塩素化ポリプロピレン                                      ２質量部
（日本製紙（株）製、スーパークロン（登録商標）３２２１、Ｍｎ５００００、軟化点７０℃）
・トルエン                                                ７２質量部
・ＭＥＫ                                                  １８質量部【００８１】
ＰＥＴフィルムの他方の面に、下記組成の背面層形成用塗工液を、塗布、乾燥し、厚さ０．３μｍの背面層を形成させ、熱転写シートを得た。
＜背面層形成用塗工液＞
・スチレン−アクリロニトリル共重合体                      １１質量部
・線状飽和ポリエステル                                  ０．３質量部
・ステアリルリン酸亜鉛                                      ６質量部
・メラミン樹脂粉末                                          ３質量部
・ＭＥＫ                                                  ８０質量部【００８２】
実施例２〜１８及び比較例１〜３
剥離層の構成及び着色層の構成を表１に示すように変更した以外は、実施例１と同様にして熱転写シートを作製した。
なお、表１中の各成分の詳細は以下の通りである。また、表中において、第１のポリエステルの含有量と、第２のポリエステルの含有量の比（第１のポリエステルの含有量／第２のポリエステルの含有量）は、単に、「ポリエステル含有量の比」と表す。
＜剥離層＞
・ＰＥＧ２：三洋化成工業（株）製、ＰＥＧ２００００、Ｍｎ２００００、融点６２℃
・ＰＥＧ３：三洋化成工業（株）製、ＰＥＧ１３０００、Ｍｎ１３０００、融点６２℃
・ＰＥＧ４：三洋化成工業（株）製、ＰＥＧ６０００、Ｍｎ６０００、融点６２℃
・カルナバワックス：コニシ（株）製、ＷＥ−９５、融点８２℃
＜着色層＞
・第１のポリエステルＢ：東洋紡（株）製、バイロン（登録商標）２９０、Ｍｎ２２０００
・第２のポリエステルＢ：ユニチカ（株）製、エリーテル（登録商標）ＵＥ−３３５０、Ｍｎ５０００
・第３のポリエステル：東洋紡（株）製、バイロン（登録商標）ＧＫ２５０、Ｍｎ１００００、Ｔｇ６０℃
・塩化ビニル−酢酸ビニル共重合体（塩酢ビ）Ａ：日信化学工業（株）製、ソルバイン（登録商標）ＣＮＬ、Ｍｎ１２０００
・塩化ビニル−酢酸ビニル共重合体（塩酢ビ）Ｂ：日信化学工業（株）製、ソルバイン（登録商標）ＣＬ、Ｍｎ２５０００
・（メタ）アクリル樹脂：三菱ケミカル（株）製、ダイヤナール（登録商標）ＢＲ−８７、Ｍｎ２５０００【００８３】
＜＜画像形成性評価−１＞＞
上記実施例及び比較例において得られた熱転写シート、並びにラベルプリンター（Ｚｅｂｒａ社製、Ｚｅｂｒａ１４０Ｘｉ４）を使用し、平滑性の低い被転写体であるポリプロピレン（ＰＰ）ラベル（ＵＰＭラフラタック社製、Ｐｏｌｙｐｒｉｎｔ  ＰＬＵＳ  Ｍａｔｔ−ｃｏａｔｅｄ  ｓｙｎｔｈｅｔｉｃ  ＰＰｆｉｌｍ）上に、図３に示すＬａｄｄｅｒバーコード画像（印字方向に対し、バーコードが垂直に存在。）を形成した。なお、印字スピードを６ＩＰＳ（ｉｎｃｈ  ｐｅｒ  ｓｅｃｏｎｄ）、印字エネルギーを２４とした。
形成された画像を目視により確認すると共に、バーコードチェッカー（Ｈｏｎｅｙｗｅｌｌ社製、Ｑｕｉｃｋ  Ｃｈｅｃｋ  ８５０）による判定を行い、下記評価基準に基づき評価した。評価結果を表１にまとめた。
（評価基準）
Ａ：画像にボイドが見られず、バーコードチェッカーによる判定結果がＡ又はＢであった。
Ｂ：画像にボイドが多少見られ、バーコードチェッカーによる判定結果がＣであった。
Ｃ：画像にボイドが見られ、バーコードチェッカーによる判定結果がＤであったが、実用上問題のない程度であった。
ＮＧ：画像にボイドが多く見られ、バーコードチェッカーによる判定結果がＦ又は判定不可であり、実用上問題があった。【００８４】
＜＜画像形成性評価−２＞＞
被転写体を、平滑性の高い被転写体であるＰＰラベル（ＵＰＭラフラタック社製、ＰＰ  ＳＯＬＩＤ  Ｗｈｉｔｅ  ＴＣ６０ ＢＯＰＰ  Ｔｏｐ  Ｃｏａｔｅｄ  ｓｏｌｉｄ  ｆｉｌｍ）に変更した以外は、ラベル印字性評価と同様にして、Ｌａｄｄｅｒバーコード画像を形成した。
形成された画像を目視により確認すると共に、上記バーコードチェッカーによる判定を行い、下記評価基準に基づき評価した。評価結果を表１にまとめた。
（評価基準）
Ａ：画像にツブレが見られず、バーコードチェッカーによる判定結果がＡ又はＢであった。
Ｂ：画像にツブレが多少見られ、バーコードチェッカーによる判定結果がＣであった。
Ｃ：画像にツブレが見られ、バーコードチェッカーによる判定結果がＤであったが、実用上問題のない程度であった。
ＮＧ：画像にツブレが多く見られ、バーコードチェッカーによる判定結果がＦ又は判定不可であり、実用上問題があった。【００８５】
＜＜耐アルコール性評価＞＞
上記実施例及び比較例において得られた熱転写シート、並びに上記ラベルプリンターを使用し、平滑性の高い被転写体であるポリエチレンテレフタレート（ＰＥＴ）ラベル（Ａｖｅｒｙ社製、７２８２５）上に、図４に示すｐｉｃｋｅｔバーコード画像（印字方向に対し、バーコードが平行に存在。）を形成した。なお、印字スピードを６ＩＰＳ、印字エネルギーを２２とした。形成した画像をバーコードチェッカーにより判定し、その結果を表１にまとめた。
２２．５℃、相対湿度４０％の環境下において、染色堅牢度摩擦試験機（ＦＲ−２Ｓ型、スガ試験機（株）製、ＪＩＳ  Ｌ  ０８４９（２０１３年発行）の摩擦試験機II形に準拠したもの）を使用し、上記のようにして形成した画像表面を、イソプロパノールを０．５ｍＬ染み込ませた綿布により、荷重２００ｇで１０往復擦過した。擦過した後の画像をバーコードチェッカーにより判定し、その結果を表１にまとめると共に、下記評価基準に基づき評価し、評価結果についても表１にまとめた。
（評価結果）
Ａ：バーコードチェッカーによる判定結果に変化がなかった。
ＮＧ１：バーコードチェッカーによる判定結果が１段階下がった。
ＮＧ２：バーコードチェッカーによる判定結果が２段階以上下がった。【００８６】
＜＜画像濃度評価＞＞
上記実施例及び比較例において得られた熱転写シート、並びに上記ラベルプリンターを使用し、平滑性の高い被転写体であるポリエチレンテレフタレート（ＰＥＴ）ラベル（Ａｖｅｒｙ社製、７２８２５）上に、ベタ画像を形成した。なお、印字スピードを６ＩＰＳ、印字エネルギーを２２とした。形成した画像を分光光度計（Ｍａｃｂｅｔｈ社製、ＲＤ９１８）により画像濃度を測定すると共に、下記評価基準に基づき評価した。評価結果を表１にまとめた。
（評価結果）
Ａ：画像濃度が１．５以上
Ｂ：画像濃度が１．３以上１．５未満
ＮＧ：画像濃度が１．３未満【００８７】
＜＜耐擦過性評価＞＞
耐アルコール性評価と同様にして、ＰＥＴラベル上に、ｐｉｃｋｅｔバーコード画像を形成した。形成した画像を、下記条件で、当て布を使用して擦り、画像の状態を目視により観察し、下記評価基準に従い、印画物の耐擦過性を評価した。評価結果を表１にまとめた。
（擦過条件）
試験機：スガ試験機（株）製、商品名：ＲＵＢＢＥＲ  ＭＥＴＥＲ
荷重：８００（ｇ）
速度：１５０（ｍｍ／ｓｅｃ.）
往復回数：２０回
当て布：染色堅ろう度試験用添付白布（カナキン３号）
（評価基準）
Ａ：画像の脱落が全く無かった。
Ｂ：画像の脱落が少しあった。
Ｃ：画像の脱落が多かったが、実用上問題のない程度であった。
Ｄ：画像の脱落が目立ち、実用上問題があった。【００８８】
＜＜経時安定性評価＞＞
上記実施例及び比較例の熱転写シートが備える剥離層の形成に用いた塗工液を、温度２２．５℃、相対湿度４０％の環境下に７日間静置した。静置後の塗工液について、下記評価基準に基づき、その経時安定性を評価した。評価結果を表１にまとめた。
（評価基準）
Ａ：静地１週間以上でも、軽く振るだけで再分散した。
Ｂ：静地１日では軽く振るだけで再分散するが、１週間で増粘が見られた。
Ｃ：静地１日で増粘が見られた。【００８９】
【表１】
2020026467.tif 000003
【符号の説明】
【００９０】
１０：熱転写シート、１１：基材、１２：剥離層、１３：着色層、１４：接着層、１５：転写層、１６：背面層
【図１】
2020026467.tif 000004
【図２】
2020026467.tif 000005
【図３】
2020026467.tif 000006
【図４】
2020026467.tif 000007
【国際調査報告】
2020026467.tif 000008
2020026467.tif 000009
2020026467.tif 000010
2020026467.tif 000011